СПОСОБ ПОЛУЧЕНИЯ ЧАСТИЦ БИКАРБОНАТА ЩЕЛОЧНОГО МЕТАЛЛА

1. Способ получения частиц бикарбоната щелочного металла путем кристаллизации, из раствора карбоната и/или бикарбоната щелочного металла (ниже называемого просто раствором), в присутствии добавки в раствор, отличающийся тем, что добавка выбрана из следующих соединений:
сульфаты, в частности, сульфат натрия, и органосульфаты;
сульфонаты;
полисульфонаты;
амины, в частности, первичные амины, циклические амины, четвертичные амины, содержащие по меньшей мере одну карбоксильную группу;
гидроксисултаины;
поликарбоксилаты;
полисахариды;
простые полиэфиры и простые эфиры фенолов;
сульфосукцинаты;
амидосульфонаты;
аминосульфонаты;
гексаметафосфат щелочного металла, в частности, натрия или калия;
фосфаты, в частности, органофосфаты, и фосфонаты;
причем добавка присутствует в растворе в концентрации по меньшей мере 1 ppm, предпочтительно по меньшей мере 5 ppm, более предпочтительно по меньшей мере 10 ppm.
2. Способ по п. 1, в котором добавка является полисахаридом.
3. Способ по п. 2, в котором добавка гуаровой смолой и ее производными, в частности, гидроксипропилгуаром.
4. Способ по п. 2, в котором добавка является альгиновой кислотой или ее солями с натрием, кальцием или медью.
5. Способ по п. 2, в котором добавка является карбоксиметилцеллюлозой.
6. Способ по любому из пп. 2-5, в котором добавка присутствует в концентрация не более 200 ppm, предпочтительно не более 100 ppm, более предпочтительно не более 70 ppm.
7. Способ по любому из пп. 2-6, в котором кристаллизацию частиц бикарбоната щелочного металла осуществляют путем охлаждения раствора.
8. Способ по п. 7, в котором охлаждение раствора осуществляют при температуре в интервале от 70°до 30°C.
9. Способ по любому из пп. 2-8, в котором кристаллизацию частиц бикарбоната щелочного металла осуществляют путем карбонизации раствора диоксидом углерода.
10. Способ по п. 9, в котором карбонизацию раствора осуществляют при температуре по меньшей мере 20°C, предпочтительно по меньшей мере 30°C, и предпочтительно не выше 95°C, более предпочтительно не выше 90°C.
11. Способ по любому из пп. 2-10, в котором кристаллизацию частиц бикарбоната щелочного металла осуществляют путем испарения по меньшей мере части раствора.
12. Способ по любому из пп. 2-11, в котором кристаллизацию частиц бикарбоната щелочного металла осуществляют путем совместного охлаждения и карбонизации раствора, или путем совместного охлаждения, карбонизации и испарения раствора.
2
2
2
2
13. Способ по любому из пп. 9, 10 или 12, в котором карбонизацию раствора диоксидом углерода осуществляют с газом, содержащим 10-100% CO в расчете на объем сухого газа, предпочтительно по меньшей мере 20% CO в расчете на объем сухого газа, более предпочтительно по меньшей мере 30% CO в расчете на объем сухого газа, еще более предпочтительно по меньшей мере 35% CO в расчете на объем сухого газа.
14. Способ по любому из пп. 2-13, осуществляемый при температуре от 20°C до 95°C, предпочтительно от 30° до 90°C.
15. Способ по любому из пп. 2-14, причем добавку вводят в целях контроля или модификации:
гранулометрического состава (как D10, D50, D90 или ширина распределения), или
просева или остатка на сите 125 мкм, или
просева или остатка на сите 250 мкм
частиц бикарбоната щелочного металла, полученных после разделения кристаллизационного раствора и частиц бикарбоната щелочного металла.
16. Способ по любому из пп. 2-15, причем добавку вводят в целях контроля или модификации:
длительности растворения, или
насыпной плотности (PSE), или
скорости течения через калиброванное отверстие,
коэффициента абразивного износа,
частиц бикарбоната щелочного металла, полученных после разделения кристаллизационного раствора и частиц бикарбоната щелочного металла, а затем сушки частиц бикарбоната щелочного металла.
17. Способ по п. 16, согласно которому добавка является альгиновой кислотой или карбоксиметилцеллюлозой, и кристаллизацию осуществляют путем охлаждения, причем введение добавки позволяет увеличить PSE частиц бикарбоната щелочного металла по меньшей мере на 10%, или по меньшей мере на 20% по сравнению с PSE частиц бикарбоната щелочного металла, полученных в тех же условиях кристаллизации, но без введения добавки.
18. Способ по п. 16, согласно которому добавка является альгиновой кислотой, и кристаллизацию осуществляют путем карбонизации, причем введение добавки позволяет повысить PSE частиц бикарбоната щелочного металла по меньшей мере на 10%, или по меньшей мере на 20% по сравнению с PSE частиц бикарбоната щелочного металла, полученных в тех же условиях кристаллизации, но без введения добавки.
19. Способ по п. 16, согласно которому добавка является гуаровой смолой или ее производным, как гидроксипропилгуар, или является карбоксиметилцеллюлозой, и кристаллизацию осуществляют путем карбонизации, причем введение добавки позволяет уменьшить PSE частиц бикарбоната щелочного металла по меньшей мере на 10% или по меньшей мере на 15% по сравнению с PSE частиц бикарбоната щелочного металла, полученных в тех же условиях кристаллизации, но без введения добавки.
20. Способ по любому из пп. 2-16, в котором добавка выбрана из альгиновой кислоты или карбоксиметилцеллюлозы, причем введение добавки позволяет:
увеличить гранулометрический размер (как D10, D50, D90) или уменьшить ширину распределения, или
уменьшить просев через сито 125 мкм, или
увеличить остаток на сите 250 мкм, или
уменьшить продолжительность растворения, или
повысить насыпную плотность (PSE), или
уменьшить коэффициент абразивного износа
частиц бикарбоната щелочного металла по сравнению с получением в идентичных условиях, но без добавки.
21. Способ по п. 20, причем кристаллизацию частиц бикарбоната щелочного металла осуществляют путем охлаждения и/или карбонизации.
22. Частицы бикарбоната щелочного металла, которые могут быть получены способом по любому из пп. 1-21 и которые содержат по меньшей мере 10 ppm, предпочтительно по меньшей мере 20 ppm добавки.